(57)【要約】【課題】透湿性や防水性等のみならず、釘穴止水性にも優れる屋根用透湿防水シートを提供する。【解決手段】本発明の屋根用透湿防水シートは、厚さ方向に貫通した多孔を有する発泡ポリエチレン層（発泡ＰＥ層）を備えることを特徴とする。発泡ＰＥ層の少なくとも片面側には、例えば、透湿フィルム層やポリエステル（ポリエチレンテレフタレート等）のスパンボンド層をさらに設けると好ましい。このような本発明の屋根用透湿防水シートを用いると、透湿性や防水性等の確保のみならず高い釘穴止水性も得られ、家屋の構造躯体が結露や漏水によって腐朽することを防止できる。さらに本発明によれば、透湿性や防水性等のみならず釘穴止水性の点でも改訂されたＪＩＳ規定に適合し得る屋根用透湿防水シートを提供できる。【選択図】なし【特許請求の範囲】
【請求項１】
厚さ方向に貫通した多孔を有する発泡ポリエチレン層を備えることを特徴とする屋根用透湿防水シート。
【請求項２】
さらに、前記発泡ポリエチレン層の少なくとも片面側に不織布層および／または透湿フィルム層を有する請求項１に記載の屋根用透湿防水シート。
【請求項３】
少なくとも前記発泡ポリエチレン層、前記不織布層および前記透湿フィルム層を有する多層構造からなる請求項２に記載の屋根用透湿防水シート。
【請求項４】
前記不織布層は、ポリエステルのスパンボンド層からなる請求項２または３に記載の屋根用透湿防水シート。
【発明の詳細な説明】
【技術分野】
【０００１】
本発明は、瓦等の屋根仕上げ材と野地板等の支持材との間に配設（施工）される屋根用透湿防水シートに関する。
【背景技術】
【０００２】
最近の家屋は断熱性や気密性に富むが、内壁を通過した室内の湿気が適切に外部へ放出されないと、外壁材や屋根材との間で結露を生じて、構造躯体が腐朽し得る。そこで、家屋の断熱性や防水性等を確保しつつも、屋内の湿気を外部へ放出できるようにするために、透湿防水シート（ハウスラップ材）が用いられている。
【０００３】
透湿防水シートには、大別して外壁用と屋根用があるが、従来は外壁用透湿防水シートのみが日本工業規格（ＪＩＳ）で規定されているだけであった。しかし、屋根用透湿防水シートも、屋根下地シート（ルーフィング）等として多く販売、使用されている。この実情に沿うべく、ＪＩＳ規定が最近改訂され、屋根用透湿防水シートについてもＪＩＳ  Ａ６１１１で明記されるに至った。
【０００４】
屋根用透湿防水シートと外壁用透湿防水シートでは、要求性能（品質）が種々異なるが、特に釘穴止水性の有無が大きく異なる。屋根用透湿防水シートは外壁用透湿防水シートとは異なり、釘で野地板等に留められるため、釘穴からの漏水対策が野地板等の腐朽を抑止する上で非常に重要となる。そこで改訂されたＪＩＳの規定では、外壁用透湿防水シートには要求されない所定の釘穴止水性が、屋根用透湿防水シートには要求されることとした。
【先行技術文献】
【特許文献】
【０００５】
【特許文献１】特開平９−２７７４１４号公報
【特許文献２】特開２０００−１９９１８５号公報
【発明の概要】
【発明が解決しようとする課題】
【０００６】
屋根用透湿防水シートに関する提案は、例えば、上記の特許文献等でなされている。しかし、最新のＪＩＳ規定に適合するような屋根用透湿防水シートに関する提案は未だなされていない。
【０００７】
本発明はこのような事情に鑑みて為されたものであり、従来の透湿防水シートにない新たな構造を採用することにより、最新のＪＩＳ規定にも十分に適合できる屋根用透湿防水シートを提供することを目的とする。
【課題を解決するための手段】
【０００８】
本発明者はこの課題を解決すべく鋭意研究した結果、多孔性の発泡ポリエチレンを用いることにより、ＪＩＳに規定された透湿性（透湿抵抗）等に加えて釘穴止水性をも満足する屋根用透湿防水シートを得ることに成功した。この成果を発展させることにより、以降に述べる本発明を完成するに至った。
【０００９】
《屋根用透湿防水シート》
（１）本発明の屋根用透湿防水シートは、厚さ方向に貫通した多孔を有する発泡ポリエチレン層を備えることを特徴とする。
【００１０】
（２）本発明の屋根用透湿防水シート（単に「透湿防水シート」ともいう。）によれば、透湿性や防水性等に加えて釘穴止水性も確保できるようになる。この理由は次のように考えられる。
【００１１】
本発明に係る発泡ポリエチレン層（「発泡ＰＥ層」という。）は、細かな気泡を内包する発泡ポリエチレンを有する合成樹脂（ＰＥ）製のシート材またはフィルム材からなる。このような発泡ＰＥ層は、透湿防水シートの施行時に釘が貫通しても、その釘の外周囲にある気泡を有する発泡ポリエチレンがクッション力（付勢力）を発揮して、貫通している釘の外周面にＰＥが密着する。このため発泡ＰＥ層に釘穴が形成されても、釘と発泡ＰＥ層の間には高い漏水抵抗が確保される。こうして本発明の透湿防水シートによれば、優れた釘穴止水性が得られたと考えられる。
【００１２】
また、本発明の発泡ＰＥ層は、厚さ方向に貫通する微孔または細孔が多数分散した多孔性を有するため、十分な透湿性も発揮し得る。これに加えて本発明の発泡ＰＥ層は、細かな気泡を内包する上、厚さ方向に貫通する多孔も微孔または細孔であるため高い防水性を発揮する。こうして多孔性の発泡ＰＥ層を備えた本発明の屋根用透湿防水シートは、要求される釘穴止水性、透湿性、防水性等のいずれをも満たすことが可能となる。
【００１３】
《その他》
（１）本明細書でいう「厚さ方向に貫通した多孔を有する」または「多孔性」とは、シート状またはフィルム状の発泡ＰＥ層をその厚さ方向に貫通する多数の微孔または細孔（「微細孔」という。）が略均一的に分散していることを意味する。微細孔は、施行時に使用される釘の太さよりも十分に小さく、十分な透湿性や防水性を確保する観点から、例えば、孔径（直径）は２００〜５００μｍさらには３００〜４００μｍであると好適である。また、そのような孔の分布密度は３０〜８０個／ｃｍ２さらには５０〜８０個／ｃｍ２であると好適である。さらに発泡ＰＥ層の厚さは０．５〜２ｍｍさらに１．０〜１．５ｍｍであると好適である。
【００１４】
（２）本発明の透湿防水シートは、発泡ＰＥ層の単層構造でもよいし、従来の透湿防水シートで使用されてきた不織布層や透湿フィルム層等と積層された多層（複層）構造でもよい。例えば、本発明の透湿防水シートは、少なくとも発泡ＰＥ層、不織布層および透湿フィルム層を有する多層構造からなると好ましい。いずれの場合でも、本発明の透湿防水シートはＪＩＳ  Ａ６１１１：２０１６に適合するものであると好ましい。そこで本発明の透湿防水シートは、例えば、釘穴止水性（水位低下）として、水の全流出が１個もなく、かつ、１０個の平均値が５ｍｍ以下、４ｍｍ以下さらには３ｍｍ以下であると好ましい。また透湿性として、透湿抵抗（ｍ２ｓ・Ｐａ／μｇ）が０．６５以下、０．６０以下さらには０．５５以下であると好ましい。さらに防水性として、水圧（ｋＰａ）が１０以上、１３以上さらには１５以上であると好ましい。なお、このような性能指標値は、本発明に係る発泡ＰＥ層や透湿防水シートの特定にも利用できる。
【００１５】
（３）特に断らない限り、本明細書でいう「ｘ〜ｙ」は下限値ｘおよび上限値ｙを含む。本明細書に記載した種々の数値または数値範囲に含まれる任意の数値を、新たな下限値または上限値として「ａ〜ｂ」のような範囲を新設し得る。
【発明を実施するための形態】
【００１６】
上述した本発明の構成要素に、本明細書中から任意に選択した一つまたは二つ以上の構成要素を付加し得る。方法的な構成要素であっても物に関する構成要素となり得る。いずれの実施形態が最良であるか否かは、対象、要求性能等によって異なる。
【００１７】
《透湿防水シート》
（１）本発明の透湿防水シートが多層構造である場合、例えば、発泡ＰＥ層（釘穴止水層）の少なくとも片面側に不織布層を有すると好ましい。このような不織布層は、透湿性を確保しつつ、発泡ＰＥ層の保護、透湿防水シートの補強、施行時の防滑性の確保、漏水対策、耐熱性または断熱性の確保等に寄与し得る。
【００１８】
不織布（層）の形成には、種々の材質や製法を用いることができる。不織布には短繊維不織布と長繊維不織布とがあるが、性能や生産性、コスト等の観点から透湿防水シートには長繊維不織布、特にポリエチレンテレフタレート（ＰＥＴ）等のポリエステルを用いたスパンボンド不織布が好ましい。つまり本発明に係る発泡ＰＥ層に積層される不織布層は、ポリエステルのスパンボンド層からなると好適である。
【００１９】
（２）本発明の透湿防水シートは、発泡ＰＥ層に加えて透湿（防水）フィルム層をさらに備えてもよい。透湿フィルムは、所望の透湿性と防水性を備える限り、有孔性フィルムでも無孔性フィルムでもよい。このようなフィルムは、例えば、ポリオレフィン系樹脂、ポリビニルアルコール系樹脂、ポリスチレン系樹脂、ポリアミド系樹脂、ポリエステル系樹脂、ポリウレタン系樹脂等の熱可塑性樹脂を製膜、延伸等して製造される。なお、本発明の透湿防水シートを構成する各層の接合は、例えば、ドット接着、全面接着、超音波接着、熱融着等によりなされる。
【００２０】
（３）本発明の透湿防水シートを多層構造とする場合、積層する層の種類、数、順序、材質（樹脂の種類や構造等）等は、透湿防水シートの仕様等に応じて、適宜、選択、変更、調整等がされ得る。この場合、例えば、発泡ＰＥ層の片面側または両面側に不織布層を設けてもよいし、さらに透湿フィルム層を設けて、その片面側または両面側にも不織布層を設けてもよい。具体的にいうと、例えば、不織布層・発泡ＰＥ層の２層構造、不織布層・発泡ＰＥ層・不織布層の３層構造、不織布層・透湿フィルム層・不織布層・発泡ＰＥ層の４層構造、不織布層・透湿フィルム層・不織布層・発泡ＰＥ層・不織布層の５層構造等でもよい。なお、同種の層でも、各層毎に厚さ、密度（坪量、目付等）、材質等が異なってもよい。さらに本発明の透湿防水シートは、発泡ＰＥ層、不織布層および透湿フィルム層とは異なる別層を有してもよい。なお、使用する不織布は、坪量が１５〜１５０ｇ／ｍ２であると、物性的に好ましい。
【実施例】
【００２１】
積層構造を変更した複数の透湿防水シート（試料）を製造し、それらの性能をＪＩＳ規定（ＪＩＳ  Ａ６１１１：２０１６）に基づいて評価した。このような具体例に基づいて本発明をさらに詳しく説明する。
【００２２】
《試料の製造》
（１）多孔性発泡ＰＥシート
先ず、原材として株式会社ＪＳＰ社製の発泡ＰＥシート（厚さ１．５ｍｍ）を用意した。この発泡ＰＥシートを、多数の微細な針が外周面から法線方向へ突出している針ロールと、その針ロールに並行して配置され軟質な外周面を有する受けロールとを備えた加工装置へ導入する。回転する針ロールと受けロールの間を通過した発泡ＰＥシートには、厚さ方向に貫通した多数の微細孔が均一的に形成される。こうして多孔性発泡ＰＥシート（多孔性発泡ＰＥ層／釘穴止水層）を得た。なお、多孔性発泡ＰＥシートに形成される孔径：３２５〜３７５μｍ、分布密度：７０〜８０個／ｃｍ２とした。
【００２３】
（２）積層
先ず、上述した多孔性発泡ＰＥシートの上面側にベースシートを積層した。ベースシートは、不織布層（第１層）、透湿フィルム層（第２層）および不織布層（第３層）が順に積層された三層構造からなり、透湿性および防水性を備える。
【００２４】
第１層と第３層の不織布層は、スパンボンドにより得られたＰＥＴ繊維のフリースを熱圧着したものである。具体的にいうと、第１層には市販のＰＥＴスパンボンド不織布（坪量３０ｇ／ｍ２）を、第３層には市販のＰＥＴスパンボンド不織布(坪量４５ｇ／ｍ２)を用いた。なお、第２層には市販の透湿フィルム（坪量３０ｇ／ｍ２）を用いた。
【００２５】
ベースシートの各層の接合、およびベースシートと釘穴止水層の接合は、ホットメルトを用いたスプレー式ラミネート方法により行った。こうして全体として４層構造の透湿防水シート（試料１）を得た。
【００２６】
次に、試料１の下面側（多孔性発泡ＰＥシートの下面側）に、さらに第５層となる不織布層を積層した。第５層となる不織布層にはＰＥＴスパンボンド(坪量３０ｇ／ｍ２)を用いた。こうして全体として５層構造の透湿防水シート（試料２）を得た。
【００２７】
（３）比較試料
上述したベースシート単体（多孔性発泡ＰＥシートなし）を比較試料とした（試料Ｃ１）。
【００２８】
《測定》
上述した各試料を用いて、上述したＪＩＳ規定に沿って各種の実験・測定を行った。その結果の一部を表１にまとめて示した。なお、表１に示していない指標については、いずれの試料もＪＩＳ規定に適合していることを確認している。
【００２９】
《評価》
表１から明らかなように、多孔性発泡ＰＥ層を有する透湿防水シートはいずれも、透湿性や防水性等に加えて、高い釘穴止水性を発揮することが明らかとなった。つまり、このような本発明の透湿防水シートは、新たなＪＩＳ規定に十分に適合したものであることがわかった。
【００３０】
一方、多孔性発泡ＰＥ層を備えない従来の透湿防水シートでは、釘穴止水性が大きく劣り、新たなＪＩＳ規定には適合しないことも確認できた。
【００３１】
【表１】
2018091020.tif 000002